(57)【特許請求の範囲】
【請求項１】
ポリプロピレンおよびプロピレン−α−オレフィン共重合体から選ばれる少なくとも１種に、α，β−不飽和カルボン酸およびその酸無水物から選ばれる少なくとも１種をグラフト共重合し、次いで塩素化して酸変性塩素化ポリオレフィンとし、次いで該酸変性塩素化ポリオレフィンを溶媒中、１１０〜１３５℃で加熱してカルボキシル基部分を酸無水物基とし、この酸無水物基と水酸基含有（メタ）アクリル酸エステルの水酸基を、エステル化触媒を用いずにエステル結合させた後に、（メタ）アクリル酸系モノマーをグラフト共重合して得られるアクリル変性塩素化ポリオレフィンを分散媒中に分散させることを特徴とするポリオレフィン系樹脂用コーティング組成物の製造方法。
【請求項２】
ポリプロピレンおよびプロピレン−α−オレフィン共重合体から選ばれる少なくとも１種に対し、α，β−不飽和カルボン酸およびその酸無水物から選ばれる少なくとも１種を０．１〜１０重量％グラフト共重合した請求項１に記載の製造方法。
【請求項３】
酸変性塩素化ポリオレフィンの塩素含有率が１６〜３５重量％である請求項１または２に記載の製造方法。
【請求項４】
酸変性塩素化ポリオレフィンと（メタ）アクリル酸系モノマーの重量比が５０：５０〜１０：９０である請求項１〜３のいずれかに記載の製造方法。
【請求項５】
（メタ）アクリル酸系モノマーが（メタ）アクリル酸シクロヘキシルを２０〜８０重量％含むことを特徴とする請求項１〜４のいずれかに記載の製造方法。
【発明の詳細な説明】
【０００１】
【発明の属する技術分野】
本発明は、ポリプロピレン等のポリオレフィン系樹脂との密着性に優れたコーティング組成物に関する。
【０００２】
【従来の技術と発明が解決しようとする課題】
ポリプロピレン等のポリオレフィン系樹脂は、優れた性質を持ち安価であることから、自動車部品等に多量に使用されている。しかしながら、ポリウレタン系樹脂、ポリアミド系樹脂、アクリル系樹脂、ポリエステル系樹脂等の極性を有する合成樹脂とは異なり、非極性でかつ結晶性のため、塗装や接着が困難であるという問題を有する。
【０００３】
そこで、この問題を解決するために、従来より、ポリオレフィン系樹脂成形品の表面をプラズマ処理やガス炎処理して活性化することにより付着性を改良しているが、この方法は、工程が複雑で多大な設備費や時間的ロスを伴うこと、また成形品の形の複雑さおよび顔料や添加物の影響により、表面処理効果にバラツキを生ずる等の欠点を有している。
【０００４】
このような表面処理（前処理）なしに塗装する方法としては、自動車のポリプロピレンバンパー塗装に見られるようなプライマー組成物を用いる方法が種々提案されている（例えば特公平６−２７７１号）。
【０００５】
一般に、このようなプライマー組成物としては、ポリオレフィン類を不飽和カルボン酸および／またはその酸無水物で変性して塩素化した塩素化ポリオレフィン系樹脂を主成分としたプライマー組成物を用いている（例えば特公平１−１６４１４号）。また、特公平３−６０８７２号においては、塩素化ポリプロピレンと液状ゴムへのラジカル重合性不飽和物のグラフト重合により、ポリオレフィンと他の極性樹脂との両者に付着するバインダーとしての効果が確認されている。
【０００６】
しかしながら、これら塩素化ポリオレフィン系樹脂組成物は、プライマー組成物や上塗り塗料に含まれるアクリル系、ポリエステル系、ポリウレタン系樹脂等との相溶性が悪く、均一なフィルムを形成するのが困難であった。また、液状ゴムを使用した変性物は、塗膜にタックが生じることがあり、相溶性、溶液安定性を十分に改善することはできなかった。
【０００７】
本発明の目的は、上記のような従来技術の問題を解決し得て、ポリオレフィン系樹脂に対する密着性に優れ、しかも、極性を有する塗料用樹脂との相溶性や溶液安定性にも優れたコーティング組成物を提供することにある。
【０００８】
【課題を解決するための手段】
本発明者らは、種々検討を重ねた結果、酸変性塩素化ポリオレフィンと水酸基含有（メタ）アクリル酸エステルをエステル結合させて、酸変性塩素化ポリオレフィンに二重結合を導入し、さらに（メタ）アクリル酸系モノマーをグラフト共重合して得られるアクリル変性塩素化ポリオレフィンにより、相溶性、溶液安定性が改善されることを見出し、本発明を完成するに至った。
【０００９】
すなわち、本発明は、下記に示すとおりのポリオレフィン系樹脂用コーティング組成物の製造方法を提供するものである。
項１．  ポリプロピレンおよびプロピレン−α−オレフィン共重合体から選ばれる少なくとも１種に、α，β−不飽和カルボン酸およびその酸無水物から選ばれる少なくとも１種をグラフト共重合し、次いで塩素化して酸変性塩素化ポリオレフィンとし、次いで該酸変性塩素化ポリオレフィンを溶媒中、１１０〜１３５℃で加熱してカルボキシル基部分を酸無水物基とし、この酸無水物基と水酸基含有（メタ）アクリル酸エステルの水酸基を、エステル化触媒を用いずにエステル結合させた後に、（メタ）アクリル酸系モノマーをグラフト共重合して得られるアクリル変性塩素化ポリオレフィンを分散媒中に分散させることを特徴とするポリオレフィン系樹脂用コーティング組成物の製造方法。
項２．  ポリプロピレンおよびプロピレン−α−オレフィン共重合体から選ばれる少なくとも１種に対し、α，β−不飽和カルボン酸およびその酸無水物から選ばれる少なくとも１種を０．１〜１０重量％グラフト共重合した項１に記載の製造方法。
項３．  酸変性塩素化ポリオレフィンの塩素含有率が１６〜３５重量％である項１または２に記載の製造方法。
項４．  酸変性塩素化ポリオレフィンと（メタ）アクリル酸系モノマーの重量比が５０：５０〜１０：９０である項１〜３のいずれかに記載の製造方法。
項５．  （メタ）アクリル酸系モノマーが（メタ）アクリル酸シクロヘキシルを２０〜８０重量％含むことを特徴とする項１〜４のいずれかに記載の製造方法。
【００１０】
【発明の実施の形態】
本発明のポリオレフィン系樹脂用コーティング組成物を製造するには、まず、ポリプロピレンおよびプロピレン−α−オレフィン共重合体から選ばれる少なくとも１種に、α，β−不飽和カルボン酸およびその酸無水物から選ばれる少なくとも１種をグラフト共重合して、酸変性ポリオレフィン（ａ）を得る。
【００１１】
本発明において使用するポリプロピレンおよびプロピレン−α−オレフィン共重合体は、結晶質、非晶質にかかわらない。プロピレン−α−オレフィン共重合体は、プロピレンを主体としてこれにα−オレフィンを共重合したものである。α−オレフィンとしては、例えば、エチレン、１−ブテン、１−ヘプテン、１−オクテン、４−メチル−１−ペンテンなどを１種または数種用いることができる。プロピレン−α−オレフィン共重合体のプロピレン成分とα−オレフィン成分との比率には特に制限はないが、プロピレン成分が５０モル％以上であることが望ましい。
【００１２】
本発明において、ポリプロピレンまたはプロピレン−α−オレフィン共重合体にグラフト共重合するα，β−不飽和カルボン酸またはその酸無水物としては、例えば、マレイン酸、イタコン酸、シトラコン酸およびこれらの酸無水物が挙げられる。これらの中でも酸無水物が好ましく、無水マレイン酸、無水イタコン酸がより好ましい。グラフト共重合する量は、０．１〜１０重量％が好ましく、より好ましくは１〜５重量％である。
【００１３】
ポリプロピレンまたはプロピレン−α−オレフィン共重合体にα，β−不飽和カルボン酸またはその酸無水物をグラフト共重合する方法としては、溶液法や溶融法などの公知の方法が挙げられる。
【００１４】
溶液法としては、例えば次のように行う。すなわち、ポリプロピレンまたはプロピレン−α−オレフィン共重合体を、トルエン等の芳香族有機溶媒に１００〜１８０℃で溶解させた後、α，β−不飽和カルボン酸またはその酸無水物を添加し、さらにラジカル発生剤として水素引き抜き効果が高い有機過酸化物を一括または分割で添加して反応させる。この反応液をアセトン等のケトン系有機溶媒に投入して樹脂を取り出し、乾燥し、酸変性ポリオレフィン（ａ）を得る。
【００１５】
溶融法としては、例えば次のように行う。すなわち、ポリプロピレンまたはプロピレン−α−オレフィン共重合体を、融点以上に加温溶融した後、α，β−不飽和カルボン酸またはその酸無水物と、ラジカル発生剤として有機過酸化物を添加して反応させる。反応後、溶融状態で減圧して未反応のα，β−不飽和カルボン酸またはその酸無水物を除去し、酸変性ポリオレフィン（ａ）を得る。溶融法では、ニーダー、押し出し機などを使用する。
【００１６】
ラジカル発生剤として使用される有機過酸化物としては、例えば、ベンゾイルパーオキサイド、ジクミルパーオキサイド、ジ−ｔ−ブチルパーオキサイド等が挙げられ、反応温度と分解温度によって選定することができる。
【００１７】
次に、上記方法で得られた酸変性ポリオレフィン（ａ）を塩素化して、酸変性塩素化ポリオレフィン（ｂ）を得る。
【００１８】
この塩素化は、例えば、塩素系溶媒中に酸変性ポリオレフィン（ａ）を溶解し、ラジカル触媒の存在下または不存在下で、塩素含有率が１６〜３５重量％になるまで塩素ガスを吹き込んで行うことができる。塩素系溶媒としては、例えば、テトラクロロエチレン、テトラクロロエタン、四塩化炭素、クロロホルム等が挙げられる。溶解、反応温度としては、塩素系溶媒中で酸変性ポリオレフィン（ａ）が溶解する温度以上が望ましい。
【００１９】
なお、ポリプロピレンまたはプロピレン−α−オレフィン共重合体の酸変性で得られた酸変性ポリオレフィン（ａ）は、酸変性に用いた酸成分がα，β−不飽和カルボン酸である場合には、ジカルボキシル基を有し、酸変性に用いた酸成分がα，β−不飽和カルボン酸の酸無水物である場合には、酸無水物基を有している。しかしながら、酸無水物基は、空気中や溶媒中の水分を吸収して容易に開環するため、酸変性塩素化ポリオレフィン（ｂ）においては、時間の経過とともにジカルボキシル基に変化していることがよくある。
【００２０】
そこで、酸変性塩素化ポリオレフィン（ｂ）を水酸基含有（メタ）アクリル酸エステルと反応させる前に、酸変性塩素化ポリオレフィン（ｂ）を、例えば、有機溶媒中に溶解または分散する際に加熱脱水して、ジカルボキシル基を酸無水物基に変化させておくのが好ましい。このようにジカルボキシル基を閉環させて酸無水物基にした後に、１個の水酸基を有する（メタ）アクリル酸エステルを反応させてエステル化し、酸変性塩素化ポリオレフィン（ｂ）に二重結合を導入する。
【００２１】
カルボキシル基と水酸基とのエステル結合は、エステル化触媒を用いれば可能である。しかしながら、エステル化触媒が最終組成物にまで残存し、塗膜性能に影響を与える可能性がある。そこで、水酸基とエステル化し易い酸無水物基を予め形成しておき、この酸無水物基と水酸基含有（メタ）アクリル酸エステルの水酸基をエステル結合させるのが好ましい。
【００２２】
この時の溶媒としては、ベンゼン、トルエン、キシレン、シクロヘキサン、メチルシクロヘキサン、メチルエチルケトン、メチルイソブチルケトン、酢酸エチル、テトラヒドロフラン、プロピレングリコール類等が挙げられ、１種または複数種の溶媒を混合して使用できる。ただし、酸無水物基を予め形成させるためには加熱が必要であり、沸点が１２０℃以上の溶媒を用いるか、加圧が可能な容器で加圧しながら加熱するのが好ましい。この加熱の条件としては、加熱温度１１０〜１３５℃程度が好ましく、加熱時間３０分〜２時間程度が好ましい。
【００２３】
エステル結合させる際に用いる水酸基含有（メタ）アクリル酸エステルとしては、例えば、アクリル酸２−ヒドロキシエチル、アクリル酸２−ヒドロキシプロピル、アクリル酸ポリプロピレングリコール、メタクリル酸２−ヒドロキシエチル、メタクリル酸２−ヒドロキシプロピル、メタクリル酸ポリプロピレングリコール等の１個の水酸基を有する（メタ）アクリル酸エステルが挙げられる。２個以上の水酸基を有する（メタ）アクリル酸エステルを用いると、エステル結合させる段階で架橋が始まり、ゲル化が進んでしまうため、好ましくない。
【００２４】
次に、上記のようにエステル化によって二重結合が導入された酸変性塩素化ポリオレフィンに、（メタ）アクリル酸系モノマーをグラフト共重合して、アクリル変性塩素化ポリオレフィン（ｃ）を得る。
【００２５】
このグラフト共重合の方法は、二重結合が導入された酸変性塩素化ポリオレフィンを融点以上に加熱させて重合させる方法、または有機溶媒に溶解させて反応させる重合のいずれでもよく、前述のα，β−不飽和カルボン酸およびその酸無水物から選ばれる少なくとも１種をグラフト共重合させる反応の場合と同様の方法および装置で行うことができる。
【００２６】
このグラフト共重合においては、酸変性塩素化ポリオレフィンと（メタ）アクリル酸系モノマーの重量比が５０：５０〜１０：９０となるようにするのが好ましい。すなわち、（メタ）アクリル酸系モノマーを５０〜９０重量％グラフト共重合するのが好ましい。（メタ）アクリル酸系モノマーが５０重量％未満では、ポリウレタン系塗料樹脂、ポリエステル系塗料樹脂等の各種極性塗料樹脂に対する相溶性が低下する傾向があり、９０重量％を超えると、相溶化剤として他の塩素化ポリオレフィンとの相溶性が低下する傾向がある。
【００２７】
グラフト共重合は、例えば、酸変性塩素化ポリオレフィンに１個の水酸基を有する（メタ）アクリル酸エステルをエステル結合させて二重結合を導入した後に、反応液の温度を維持し、（メタ）アクリル酸系モノマーとラジカル発生剤の混合物を、二重結合が導入された酸変性塩素化ポリオレフィン溶液中に滴下させて行うことができる。
【００２８】
グラフト共重合させる（メタ）アクリル酸系モノマーとしては、（メタ）アクリル酸や（メタ）アクリル酸エステルが挙げられる。（メタ）アクリル酸エステルとしては、アクリル酸メチル、アクリル酸エチル、アクリル酸プロピル、アクリル酸ｎ−ブチル、アクリル酸イソブチル、アクリル酸ｔ−ブチル、アクリル酸２−エチルヘキシル、アクリル酸ラウリル、アクリル酸ステアリル、アクリル酸２−ヒドロキシエチル、アクリル酸２−ヒドロキシプロピル、アクリル酸シクロヘキシル、アクリル酸ポリプロピレングリコール、メタクリル酸メチル、メタクリル酸エチル、メタクリル酸プロピル、メタクリル酸ｎ−ブチル、メタクリル酸イソブチル、メタクリル酸ｔ−ブチル、メタクリル酸２−エチルヘキシル、メタクリル酸ラウリル、メタクリル酸ステアリル、メタクリル酸２−ヒドロキシエチル、メタクリル酸２−ヒドロキシプロピル、メタクリル酸シクロヘキシル、メタクリル酸ポリプロピレングリコール等が挙げられる。
【００２９】
なお、グラフト共重合させる（メタ）アクリル酸系モノマーの中に、（メタ）アクリル酸シクロへキシルが２０〜８０重量％含まれているのが、目的組成物の溶液安定性の点から好ましい。（メタ）アクリル酸シクロへキシルが２０重量％未満だと、目的組成物の溶液安定性が悪くなり２層分離する傾向がある。一方、８０重量％を超えると、ポリウレタン塗料等との相溶性が悪くなり塗膜性能が乏しくなる傾向がある。
【００３０】
ラジカル発生剤としては、ベンゾイルパーオキサイド、ｔ−ブチルパーオキシ−２−エチルヘキサノエート等の有機過酸化物、アゾビスイソブチロニトリル、ジメチル２，２−アゾビスイソブチレート等のアゾ化合物を使用できる。
【００３１】
本発明の組成物は、顔料を添加し、混練りして使用することができる。顔料としては、カーボンブラック、二酸化チタン、タルク、亜鉛華、アルミペースト等の無機系顔料や、アゾ系等の有機系顔料が使用できる。また、得られる樹脂組成物溶液は、実用濃度において均一な溶液であり、これをフィルム等にキャストしたコーティング膜は、均一で透明である。このため、ワンコート塗料として用いても、塗膜光沢性が良好な塗膜が得られる。
【００３２】
【実施例】
次に、本発明を実施例により詳細に説明するが、本発明はこれに限定されるものではない。
【００３３】
製造例１
アイソタクチィックポリプロピレン（Ｍｗ＝約４５０００）５０．０ｇ、無水マレイン酸（日本油脂株式会社製）３．５ｇ、ジクミルパーオキサイド（日本油脂株式会社製）１．０ｇおよびトルエン７５．０ｇを、撹拌機を取り付けたオートクレーブ中に投入し、密閉後に窒素置換を５分間行った後、加熱撹拌しながら１４０℃で５時間反応を行った。反応終了後に、反応液を大量のメチルエチルケトンに投入し、樹脂を析出させた。この酸変性ポリオレフィンを取り出し、さらにメチルエチルケトンで数回洗浄した後に乾燥し、酸変性ポリオレフィン（Ｍｗ＝４００００、酸付加量２重量％）を得た。この樹脂５０．０ｇとテトラクロロエチレン４５０．０ｇを、冷却管、温度計および撹拌装置を取り付けた四つ口フラスコに仕込み、昇温、撹拌、溶解した。１１０℃で酸変性ポリオレフィンが溶解したことを確認した後、ジ−ｔ−ブチルパーオキサイドを０．５ｇ投入し、塩素ガスを３１．３ｇ吹き込み、テトラクロロエチレンを留去後、キシレンで溶媒を置換して酸変性塩素化ポリオレフィン（塩素含有率２２．１重量％、酸付加量１．４重量％）を得た。
【００３４】
製造例２
アイソタクチィックポリプロピレンの代わりに結晶質プロピレン−エチレン共重合体（Ｍｗ＝４０００００、エチレン含有量７モル％）を用いる以外は製造例１と同様にして、無水マレイン酸のグラフト共重合と塩素化を行い、酸変性塩素化ポリオレフィン（Ｍｗ＝１０００００、塩素含有率２１．２重量％、酸付加量１．６重量％）を得た。
【００３５】
製造例３
アイソタクチィックポリプロピレンの代わりに非晶質プロピレン−ブテン共重合体（Ｍｗ＝４００００、ブテン含有量３０モル％）を用いる以外は製造例１と同様にして、無水マレイン酸のグラフト共重合と塩素化を行い、酸変性塩素化ポリオレフィン（Ｍｗ＝３５０００、塩素含有率１６．５重量％、酸付加量２．０重量％）を得た。
【００３６】
実施例１
撹拌機、冷却管、温度計および滴下ロートを取り付けた四つ口フラスコ中で、製造例１で得られた酸変性塩素化ポリオレフィン１５重量部をキシレン４５重量部に溶解し、１２０℃で１時間加熱した。その中に、アクリル酸２−ヒドロキシエチル２重量部を添加し、エステル結合し易いように撹拌を続けた。その後、メタクリル酸シクロへキシル３０重量部、メタクリル酸メチル３０重量部、メタクリル酸ラウリル２０重量部、メタクリル酸３重量部、キシレン１０５重量部およびｔ−ブチルパーオキシ−２−エチルヘキサノエート１．７重量部を十分に混合した溶液を、３時間かけて滴下した。十分な撹拌を行いながら、反応を５時間継続した後、冷却した。
【００３７】
得られた樹脂溶液の濃度は４０重量％で、２３℃での溶液粘度は１２００ｍＰａ・ｓであった。樹脂の重量平均分子量は４００００であった。
【００３８】
実施例２
製造例１で得られた酸変性塩素化ポリオレフィンの代わりに製造例２で得られた酸変性塩素化ポリオレフィンを用いる以外は実施例１と同様にして、エステル化とグラフト共重合を行い、樹脂溶液を得た。
【００３９】
実施例３
製造例１で得られた酸変性塩素化ポリオレフィンの代わりに製造例３で得られた酸変性塩素化ポリオレフィンを用いる以外は実施例１と同様にして、エステル化とグラフト共重合を行い、樹脂溶液を得た。
【００４０】
実施例４
水酸基含有（メタ）アクリル酸エステルとしてアクリル酸２−ヒドロキシエチルの代わりにメタクリル酸ポリプロピレングリコールを用いる以外は実施例１と同様にして、エステル化とグラフト共重合を行い、樹脂溶液を得た。
【００４１】
比較例１
アクリル酸２−ヒドロキシエチルを予め添加せずに、グラフト共重合する際に他の（メタ）アクリル酸系モノマーと混合して滴下した以外は実施例１と同様にして、樹脂溶液を得た。
【００４２】
実施例１〜４および比較例１で得られた樹脂溶液について、フィルム透明性、溶液安定性およびアクリル樹脂との相溶性の評価を、以下の方法で行った。結果を表１に示す。
【００４３】
評価方法
フィルム透明性：樹脂溶液を５０μｍのアプリケーターでガラス板に塗布し、８０℃で３０分間乾燥したフィルムの透明性を確認した。
【００４４】
溶液安定性：室温で１ヶ月放置した時の溶液状態を確認した。
【００４５】
アクリル樹脂との相溶性：アクリルポリオール（大日本インキ社製、アクリディックＡ８００）と樹脂比率１：１でブレンドし、溶液を５０μｍのアプリケーターでガラス板に塗布し、８０℃で３０分間乾燥したフィルムの透明性を確認した。
【００４６】
【表１】
0004848592.tif 000002
【００４７】
表１中の略号の意味は次の通りである。ＨＥＡ：アクリル酸２−ヒドロキシエチル、ＰＧＭＡ：メタクリル酸ポリプロピレングリコール、ＣＨＭＡ：メタクリル酸シクロへキシル、ＭＭＡ：メタクリル酸メチル、ＬＭＡ：メタクリル酸ラウリル、ＭＡＡ：メタクリル酸。
【００４８】
実施例５
実施例１で得られたアクリル変性塩素化ポリオレフィン溶液にキシレンを加えて、樹脂分２０重量％のキシレン溶液を調製し、これに酸化チタンを２重量％添加し、ホモジナイザーで十分撹拌、分散してプライマーを作製した。これをポリプロピレン基材にスプレー塗装した。その上に、シルバーベース塗料を塗布し、さらにその上に２液型ウレタンクリアー塗料を塗布し、１００℃で３０分焼付けし、室温で４日間放置して、塗装片（３ｃ１ｂ）を得た。
【００４９】
比較例２
実施例１で得られたアクリル変性塩素化ポリオレフィン溶液の代わりに比較例１で得られた樹脂溶液を用いた以外は実施例５と同様にして、塗装片（３ｃ１ｂ）を得た。
【００５０】
実施例６
実施例１で得られたアクリル変性塩素化ポリオレフィン溶液とアクリルポリオール溶液（バイエル社製、デスモフェンＡ３６５）を樹脂比率１：１で混合し、これに酸化チタンを２重量％添加し、ホモジナイザーで十分撹拌、分散した後に、ポリイソシアネート（バイエル社製、デスモジュールＮ３３９０）を添加し、十分撹拌してワンコート塗料を得た。これをポリプロピレン基材にスプレー塗装した。８０℃で３０分焼付けし、室温で４日間放置して、塗装片（１ｃ１ｂ）を得た。
【００５１】
比較例３
実施例１で得られたアクリル変性塩素化ポリオレフィン溶液の代わりに比較例１で得られた樹脂溶液を用いた以外は実施例６と同様にして、塗装片（１ｃ１ｂ）を得た。
【００５２】
実施例５、６および比較例２、３で得られた塗装片について、密着性の評価を以下の方法で行った。結果を表２に示す。
【００５３】
評価方法
カッターを用いて、塗装表面に２ｍｍ間隔で２５マスの碁盤目の切れ目を入れ、ニチバンテープで１８０°方向に剥離した。
【００５４】
【表２】
0004848592.tif 000003
【００５５】
表２中の略号の意味は次の通りである。３ｃ１ｂ：プライマー／ベースコート／トップコートを塗装した後に１回で焼き付けする方法。１ｃ１ｂ：塗料を塗装した後に１回で焼き付けする方法。
【００５６】
【発明の効果】
本発明のポリオレフィン系樹脂用コーティング組成物は、溶液安定性に優れ、従来の塩素化ポリオレフィンと同様にポリオレフィン系樹脂に対する密着性に優れているほか、極性を有する塗料用樹脂にも相溶するかまたは良好に密着する。
【００５７】
すなわち、本発明のポリオレフィン系樹脂用コーティング組成物は、ポリプロピレン等のポリオレフィン系樹脂の表面を塗装する場合に用いられるプライマー用樹脂および上塗り塗料用樹脂との相溶性が高く、ポリオレフィン系樹脂との密着性に優れている。
【００５８】
また、本発明のポリオレフィン系樹脂用コーティング組成物は、有機溶媒に対する溶解性も向上しており、塗料中の樹脂分を高めることができるので、ハイソリッド塗料への展開が可能である。